ПОКРЫТАЯ МЕТАЛЛИЧЕСКАЯ ТРУБА ДЛЯ ТРУБОПРОВОДА ТРАНСПОРТНОГО СРЕДСТВА И СПОСОБ ДЛЯ ЕЕ ПРОИЗВОДСТВА

1. Покрытая металлическая труба для трубопровода транспортного средства, содержащая:
металлическую трубу; и
многослойную пленку покрытия, которая покрывает внешнюю периферийную поверхность металлической трубы, в которой
многослойная пленка покрытия включает в себя химический конверсионный слой и слой праймера, химический конверсионный слой и слой праймера, которые предусматриваются в указанном порядке в направлении от внутренней части,
химический конверсионный слой содержит оксид циркония и/или гидроксид циркония, и
слой праймера содержит полиамидоимид и/или эпоксидную смолу.
2. Покрытая металлическая труба для трубопровода транспортного средства по п. 1, в которой химический конверсионный слой дополнительно содержит оксид кремния.
3. Покрытая металлическая труба для трубопровода транспортного средства по п. 1 или 2, в которой химический конверсионный слой дополнительно содержит оксид титана.
4. Покрытая металлическая труба для трубопровода транспортного средства по любому из пп. 1-3, в которой химический конверсионный слой дополнительно содержит уретановую смолу.
5. Покрытая металлическая труба для трубопровода транспортного средства по любому из пп. 1-4, в которой химический конверсионный слой дополнительно содержит оксид ванадия.
6. Покрытая металлическая труба для трубопровода транспортного средства по любому из пп. 1-5, в которой слой праймера дополнительно содержит по меньшей мере один добавочный компонент, выбираемый из полиамида, фторопласта и оксида кремния.
7. Способ  производства покрытой металлической трубы для трубопровода транспортного средства, содержащий стадию формирования на внешней периферийной поверхности металлической трубы многослойной пленки покрытия, которая покрывает внешнюю периферийную поверхность, в котором
стадия формирования многослойной пленки покрытия включает в себя:
формирование химического конверсионного слоя на внешней периферийной поверхности путем подвергания внешней периферийной поверхности металлической трубы поверхностной обработке раствором для химической конверсионной обработки, содержащим гексафторциркониевую кислоту и/или ее соль; и
формирование слоя праймера, содержащего полиамидоимид и/или эпоксидную смолу, на внешней периферийной поверхности химического конверсионного слоя.
8. Способ по п. 7, в котором раствор для химической конверсионной обработки дополнительно содержит кремнийорганический аппрет.
9. Способ по п. 7 или 8, в котором раствор для химической конверсионной обработки дополнительно содержит титанорганическое хелатное соединение.
10. Способ по любому из пп. 7-9, в котором раствор для химической конверсионной обработки дополнительно содержит уретановую смолу.
11. Способ по любому из пп. 7-10, в котором раствор для химической конверсионной обработки дополнительно содержит соединение ванадия.
12. Способ по любому из пп. 7-11, в котором слой праймера дополнительно содержит по меньшей мере один добавочный компонент, выбираемый из полиамида, фторопласта и оксида кремния.